(57)【要約】閉鎖末端と、閉鎖末端から離れるような方向に徐々に減少する壁厚さとを有する中空金属プリフォームを準備し、およびプリフォームに内部流体圧力を加えて、プリフォームを、所定容器形状を規定するダイキャビティの壁に対して膨張させることにより、ボトル形状または他の輪郭金属容器を製造する方法。当該方法は、圧力ラム成形法を用いてよく、パンチは、支持ラムによりダイキャビティ内まで前進して、プリフォームの閉鎖末端を移動および変形させる。
2013517137.tif 000002
【特許請求の範囲】
【請求項１】
規定された形状および横方向寸法の金属容器の製造方法であって、
（ａ）前記形状および横方向寸法を規定するダイ壁により横方向に包囲されているダイキャビティ内に、壁と閉鎖末端と開放末端とを有する中空金属プリフォームを、キャビティの１つの末端に配置されておりキャビティ内を移動可能であるパンチによって配置し、プリフォームの閉鎖末端を、パンチに対して隣接して面して配置し、およびプリフォームの少なくとも一部分を、ダイ壁から内側に初めに間隔をあけて配置し；
（ｂ）プリフォームに内部流体圧力を加えて、プリフォームを外側方向に膨張させてダイ壁と実質的に充分に接触させ、従って、前記規定された形状および横方向寸法をプリフォームにもたらし、前記流体圧力の及ぼす力を、前記閉鎖末端において、キャビティの前記１つの末端に向け；および
（ｃ）パンチをキャビティ内に移動して、プリフォームの閉鎖末端と係合させ、流体圧力によりそれに対して及ぼされる力の方向とは反対側の方向にプリフォームの閉鎖末端を移動して、プリフォームの閉鎖末端を変形させる
ことを含み、
プリフォーム壁の厚さが、前記開放末端に向かって前記閉鎖末端から徐々に減少するように、ダイキャビティ内に配置されるプリフォームが、壁厚さの勾配を有する、金属容器の製造方法。
【請求項２】
工程（ｂ）においてプリフォームの外側方向の膨張が、開放末端に隣接した領域で開始して閉鎖末端に向かって進行するように、プリフォーム壁の厚さの勾配が存在する、請求項１に記載の方法。
【請求項３】
工程（ａ）において配置するための前記中空金属プリフォームを準備することを含む、請求項１または２に記載の方法。
【請求項４】
前記プリフォームを準備することが、テーパーパンチを用いて行うアイロニングによりシート金属ブランクを圧伸およびアイロニングすることを含み、該パンチが、プリフォーム壁を前記開放末端に向かって徐々に、より薄くさせる、請求項３に記載の方法。
【請求項５】
工程（ｂ）においてプリフォームが膨張し始めた後ではあるが、プリフォームの膨張が完了する前に、パンチをキャビティ内に移動する、請求項１〜４のいずれか１項に記載の方法。
【請求項６】
パンチを、プリフォームの膨張が開始する前にプリフォームの閉鎖末端と接触するように移動し、および接触を、プリフォームの膨張の間に亘って維持する、請求項１〜４のいずれか１項に記載の方法。
【請求項７】
前記パンチが、輪郭表面を有し、およびプリフォームの閉鎖末端を、前記輪郭表面に一致するように変形させる、請求項１〜６のいずれか１項に記載の方法。
【請求項８】
前記規定された形状が、ネック部分と、横方向寸法がネック部分よりも大きい本体部分とを含むボトル形状であり、前記ダイキャビティが、長軸を有し、前記プリフォームが、軸を有しおよび工程（ａ）において前記キャビティと実質的に同軸に配置され、および前記パンチが、キャビティの長軸に沿って移動可能である、請求項１〜７のいずれか１項に記載の方法。
【請求項９】
前記パンチが、ドーム状輪郭を有し、および工程（ｃ）が、前記プリフォームの前記閉鎖末端を前記ドーム状輪郭に変形する、請求項７に記載の方法。
【請求項１０】
工程（ｃ）の後に形成された容器を取り外すために分離可能なスプリットダイを、前記ダイ壁が含む、請求項１〜９のいずれか１項に記載の方法。
【請求項１１】
前記規定された形状が、前記キャビティの前記長軸のまわりに非対称である、請求項１０に記載の方法。
【請求項１２】
前記流体圧力によるプリフォームの軸方向の伸長を制限するように、工程（ｂ）の開始時に初めに、前記パンチを配置する、請求項１〜１１のいずれか１項に記載の方法。
【請求項１３】
プリフォームの前記部分がダイ壁と接触し始めるのと実質的に同時に、工程（ｃ）を開始する、請求項１〜１２のいずれか１項に記載の方法。
【請求項１４】
前記プリフォームが、細長く、前記閉鎖末端とは反対側の前記開放末端を有する初期にほぼ円筒状の加工片であり、および直径が前記ボトル形状の前記ネック部分と実質的に等しい、請求項８に記載の方法。
【請求項１５】
前記加工片が、単一の圧力形成操作において前記規定された形状まで膨張可能である充分な成形性を有する、請求項１〜１４のいずれか１項に記載の方法。
【請求項１６】
工程（ａ）、（ｂ）および（ｃ）を行う前に、加工片を、最初に記載されたダイキャビティよりも小さいダイキャビティ内に配置し、およびキャビティ内の加工片に内部流体圧力を加えて、加工片を、前記規定された形状および横方向寸法よりも小さい中間寸法および形状まで膨張させる予備的工程を含む、請求項１〜１５のいずれか１項に記載の方法。
【請求項１７】
前記プリフォームが、細長く、前記閉鎖末端とは反対側の開放末端を有する初期にほぼ円筒状の加工片であり、および直径が前記ボトル形状の前記ネック部分よりも大きく；ならびに工程（ａ）、（ｂ）および（ｃ）を行った後に、前記開放末端に隣接した加工片にスピン成形操作を行い、減少した直径のネック部分を形成する更なる工程を含む、請求項８に記載の方法。
【請求項１８】
前記プリフォームが、アルミニウムプリフォームである、請求項１〜１７のいずれか１項に記載の方法。
【請求項１９】
プリフォームを、再結晶または回復の微細構造を有するアルミニウムシートから作る、請求項２に記載の方法。
【請求項２０】
前記プリフォームを、閉鎖末端シリンダーとして作る、請求項４に記載の方法。
【請求項２１】
工程（ｂ）の間に、プリフォーム内の流体圧力が、
（i）プリフォームの膨張が開始する前に、第１のピークまで上昇し、
（ii）膨張が開始する際に、最小値まで下がり、
（iii）プリフォームが、伸ばされるがダイ壁と完全には接触しないまで、膨張が進行している時に、中間値まで徐々に上昇し、および
（iv）プリフォームの膨張が完了する間に、中間値から上昇する、
連続的な工程において生じ；ならびに
プリフォームの閉鎖末端を移動および変形するように工程（ｃ）におけるパンチの移動の開始が、実質的に工程（iii）の終了時に起こる、請求項１〜２０のいずれか１項に記載の方法。
【請求項２２】
工程（ｂ）においてプリフォームの前記部分が、ダイ壁と最初に接触するように、工程（ｂ）の間にプリフォームの閉鎖末端が、拡大したおよびほぼ半球状の構成となり；および実質的に、プリフォームの閉鎖末端が前記構成となる時に、プリフォームの閉鎖末端を移動および変形するように工程（ｃ）におけるパンチの移動の開始が起こる、請求項１〜２１のいずれか１項に記載の方法。
【請求項２３】
工程（ｂ）が、キャビティ内のプリフォームに内部の正の流体圧力と外部の正の流体圧力を同時に適用することを含み、前記内部の正の流体圧力が、前記外部の正の流体圧力よりも高い、請求項１〜２２のいずれか１項に記載の方法。
【請求項２４】
内部および外部の正の流体圧力を独立して制御することによってプリフォームのひずみ速度を制御することを含み、前記内部の正の流体圧力と前記外部の正の流体圧力との間の差を変えるために、プリフォームに、該内部の正の流体圧力と外部の正の流体圧力を同時に加える、請求項２３に記載の方法。
【請求項２５】
実質的に膨張段階の終了時に、プリフォームの閉鎖末端を移動および変形するようにパンチを作動する、請求項１〜２４のいずれか１項に記載の方法。
【請求項２６】
ダイキャビティが、前記１つの末端とは反対側の第２の末端と、その間に延在している軸とを有し、およびダイ壁が、複数のスプリットインサートを含むスプリットダイを含み、該複数のスプリットインサートが、前記形状の連続的な部分を規定するために前記軸に沿って直列に配置されており工程（ｃ）の後に形成された容器を取り外すために分離可能である、請求項１〜２５のいずれか１項に記載の方法。
【請求項２７】
前記スプリットインサートが、スプリットホルダー内で取り外し可能および置換可能に受容されており、該スプリットホルダーが、工程（ｂ）と（ｃ）を行う間にインサートを、固定されたダイキャビティ規定位置に維持する、請求項２６に記載の方法。
【請求項２８】
それに対応するレリーフ形状を容器に与えるための所定のレリーフ形状を有する内表面を、少なくとも１つの前記インサートが有する、請求項２７に記載の方法。
【請求項２９】
異なるレリーフ形状を個々に有する内表面を有する置換可能なインサートの群から前記少なくとも１つのインサートを選択し、および選択したインサートを、工程（ｂ）を行う前に前記ホルダー内に配置する工程を更に含む、請求項２７に記載の方法。
【請求項３０】
分離した流路を通過して、プリフォームの内側に、およびプリフォームの外側からダイキャビティに、個々に気体を供給することにより、前記内部および外部の正の流体圧力を適用する、請求項２３に記載の方法。
【請求項３１】
規定された形状のネック部分が、形成された容器にねじ包囲体を固定するためのねじ山または突起を含み、および工程（ｂ）を行う間にプリフォームにねじ山を与えるためのそこに形成されているねじ山または突起を備えたネック部分を、ダイ壁が有する、請求項８に記載の方法。
【請求項３２】
規定された形状のネック部分が、ネックリングを含み、および工程（ｂ）を行う間にプリフォームにネックリングを与えるためのそこに形成されているレリーフ形状を備えたネック部分を、ダイ壁が有する、請求項８に記載の方法。
【請求項３３】
プリフォームが、工程（ｂ）および（ｃ）を行う間に高温である、請求項１〜３３のいずれか１項に記載の方法。
【請求項３４】
規定された形状および横方向寸法の金属容器の製造方法であって、
（ａ）壁と閉鎖末端と開放末端とを有する中空金属プリフォームを、前記形状および横方向寸法を規定するダイ壁により横方向に包囲されているダイキャビティ内に配置し、プリフォームの閉鎖末端を、キャビティの１つの末端に対して面して配置し、およびプリフォームの少なくとも一部分を、ダイ壁から内側に初めに間隔をあけて配置し、ならびに
（ｂ）プリフォームに内部流体圧力を加えて、プリフォームを外側方向に膨張させてダイ壁と実質的に充分に接触させ、従って、前記規定された形状および横方向寸法をプリフォームにもたらし、前記流体圧力の及ぼす力を、前記閉鎖末端において、キャビティの前記１つの末端に向ける工程を含み、
プリフォーム壁の厚さが、前記開放末端に向かって前記閉鎖末端から徐々に減少するように、ダイキャビティ内に配置されるプリフォームが、壁厚さの勾配を有する、金属容器の製造方法。
【請求項３５】
工程（ｂ）が、キャビティ内におけるプリフォームに、内部の正の流体圧力および外部の正の流体圧力を同時に適用する工程を含み、前記内部の正の流体圧力が、前記外部の正の流体圧力よりも高く、ならびに内部および外部の正の流体圧力を独立して制御することによりプリフォーム内のひずみ速度を制御することを含み、前記内部の正の流体圧力と前記外部の正の流体圧力との間の差を変えるために、プリフォームに該内部および外部の正の流体圧力を同時に加える、請求項３４に記載の方法。
【請求項３６】
容器が、アルミニウム容器であり、および工程（ａ）を行う前に、再結晶または回復の微細組織を有するアルミニウムシートから、約０．２５ｍｍ〜約１．５ｍｍの範囲の厚さを有するプリフォームを作る工程を更に含む、請求項３４に記載の方法。
【請求項３７】
容器が、アルミニウム容器であり；前記規定された形状が、ネック部分と、横方向形状がネック部分よりも大きい本体部分とを含むボトル形状であり、前記ダイキャビティが、長軸を有し、前記プリフォームが、長軸を有しおよび工程（ａ）において前記キャビティと実質的に同軸方向に配置され；前記プリフォームが、細長く、前記閉鎖末端とは反対側の前記開放末端を有する初期にほぼ円筒状の加工片であり、および直径が前記ボトル形状の前記ネック部分と実質的に等しく；ならびに加工片を、最初に記載されたダイキャビティよりも小さいダイキャビティ内に配置し、および工程（ａ）と（ｂ）を行う前に、キャビティ内の加工片に内部流体圧力を加えて、加工片を、前記規定された形状および横方向寸法よりも小さい中間寸法および形状まで膨張させる予備的工程を含む、請求項３６に記載の方法。
【請求項３８】
規定された形状および横方向寸法の中空金属物品の製造方法であって、
（ａ）壁と閉鎖末端と開放末端とを有する中空金属プリフォームを、前記形状および横方向寸法を規定するダイ壁により横方向に包囲されているダイキャビティ内に配置し、プリフォームの閉鎖末端を、キャビティの１つの末端に面して配置し、およびプリフォームの少なくとも一部分を、ダイ壁から内側に初めに間隔をあけて配置し；ならびに
（ｂ）プリフォームに内部流体圧力を加えて、プリフォームを外側方向に膨張させてダイ壁と実質的に充分に接触させ、従って、前記規定された形状および横方向寸法をプリフォームにもたらして、前記流体圧力の及ぼす力を、前記閉鎖末端において、キャビティの前記１つの末端に向ける工程を含み；
およびプリフォーム壁の厚さが、前記開放末端に向かって前記閉鎖末端から徐々に減少するように、ダイキャビティ内に配置されるプリフォームが、壁厚さの勾配を有する、中空金属物品の製造方法。
【請求項３９】
工程（ｂ）が、キャビティ内におけるプリフォームに、内部の正の流体圧力および外部の正の流体圧力を同時に適用し、前記内部の正の流体圧力が、前記外部の正の流体圧力よりも高く、ならびに内部および外部の正の流体圧力を独立して制御することによりプリフォーム内のひずみ速度を制御することを含み、前記内部の正の流体圧力と前記外部の正の流体圧力との間の差を変えるために、プリフォームに該内部および外部の正の流体圧力を同時に加える、請求項３８に記載の方法。
【請求項４０】
工程（ａ）を行う前に、再結晶または回復の微細組織を有するアルミニウムシートから、約０．２５ｍｍ〜約１．５ｍｍの範囲の厚さを有するプリフォームを作る工程を更に含む、請求項３８に記載の方法。
【請求項４１】
物品が、中空アルミニウム物品であり；前記規定された形状が、ネック部分と、横方向形状がネック部分よりも大きい本体部分とを含むボトル形状であり、前記ダイキャビティが、長軸を有し、前記プリフォームが、長軸を有しおよび工程（ａ）において前記キャビティと実質的に同軸方向に配置され；ならびに前記プリフォームが、細長く、前記閉鎖末端とは反対側の前記開放末端を有する初期にほぼ円筒状の加工片であり、直径が前記ボトル形状の前記ネック部分と実質的に等しく；ならびに加工片を、最初に記載されたダイキャビティよりも小さいダイキャビティ内に配置し、および工程（ａ）と（ｂ）を行う前に、その加工片に内部流体圧力を加えて、加工片を、前記規定された形状および横方向寸法よりも小さい中間寸法および形状まで膨張させる予備的工程を含む、請求項３８に記載の方法。
【発明の詳細な説明】
【技術分野】
【０００１】
中空金属プリフォームを圧力形成することにより金属容器等の製造方法に関する。重要な特定の態様では、本発明は、例えば、非対称形状を有するボトル形状のような輪郭形状を有するアルミニウムまたは他金属の容器を圧力ラム形成する方法に関する。
【背景技術】
【０００２】
金属缶は、飲料のために良く知られおよび広く用いられている。従来の飲料缶本体は、概して、単純な直立円筒状側壁を有する。しかしながら、時として、金属飲料容器の側壁および／または底に、異なったおよびより複雑な形状を与えて、とりわけ、金属容器に、通常の円筒状缶形状ではなくボトル形状をもたらして、審美性の理由のために消費者が気に入ることおよび／または製品を識別することが望まれる。
【０００３】
圧力成形により、すなわち、ダイ内にプリフォームを配置し、およびプリフォームに内部流体圧力を加えてプリフォームを外側方向に拡張させてダイと接触させることにより、中空プリフォームからこのような物品を製造する方法はこれまで提案されている。上述したように、例えば、米国特許第６，８０２，１９６号および米国特許第７，１０７，８０４号（その全体の開示は、この参照によって本明細書に組み込まれる）において、圧力ラム成形（ＰＲＦ、pressure-ram-forming）技術は、加工片をボトル形状または他の複雑な形状に形成する便利かつ効果的な方法を提供する。このような方法は、得られる様々な構成を向上するように、半径方向に対称的ではない輪郭容器形状を形成できる。
【０００４】
規定された形状および横方向寸法の金属容器を製造するＰＲＦ法において、閉鎖末端を有する中空金属プリフォームを、形状および横方向寸法を規定しているダイ壁によって横方向に包囲されているダイキャビティ内に配置し、パンチを、キャビティの１つの末端に配置しおよびキャビティ内に移動でき、プリフォームの閉鎖末端を、パンチに対して面して隣接して配置し、プリフォームの少なくとも一部分を、ダイ壁から内側に初めに間隔をあけて配置する。プリフォームに、内部流体圧力を加えて、プリフォームを外側方向に拡張させてダイ壁に実質的に充分に接触させ、従ってプリフォームに、規定された形状および横方向寸法を与え、流体圧力の及ぼす力を、プリフォームの閉鎖末端において、キャビティの上述した１つの末端に向ける。プリフォームが膨張し始める前後ではあるが、プリフォームの膨張が完了する前において、パンチをキャビティ内に移動し、プリフォームの閉鎖末端と係合して、プリフォームの閉鎖末端を、流体圧力によりそれに対して与えられる力の方向とは反対側の方向に移動し、プリフォームの閉鎖末端を変形させる。パンチの移動は、ラムにより影響を受け、該ラムは、プリフォームを移動および変形するのに充分な力をパンチに適用できる。容器が、適用された内部流体圧力とラムによるパンチの移動の両方によって形成されるので、この方法は、圧力ラム成形と呼ばれる。
【０００５】
プリフォームは、典型的には、その閉鎖末端とは反対側の開放末端と、ほぼ円筒状の壁とを有する一体の加工片である。パンチは、輪郭（例えば、ドーム型）表面を有し、およびプリフォームの閉鎖末端を、そこに一致するように変形する。容器が形成される規定の形状は、ネック部分と、横方向寸法がネック部分よりも大きい本体部分とを含むボトル形状であってよく、ダイキャビティは、長軸を有し、プリフォームは、長軸を有し、およびキャビティ内において実質的に同軸方向に配置され、およびパンチを、キャビティの長軸に沿って移動する。
【０００６】
また、好都合的におよび好ましくは、ダイ壁は、形成された容器の取り外しのために分離可能なスプリットダイ（すなわち、ダイキャビティの周囲における２以上の結合セグメントから作られているダイ）を含む。スプリットダイにより、規定された形状は、キャビティの長軸のまわりに非対称であってよい。
【０００７】
ＰＲＦ操作は、望ましくは、高温でプリフォームを用いて行われる。追加的に、例えば、プリフォーム内において開放末端から閉鎖末端まで温度勾配を生じさせるための分離された加熱器を追加することによってプリフォームに温度勾配を生じさせることは、従来から提案されている。このようなプリフォーム内の温度勾配は、ダイ内のプリフォームに内部流体圧力を適用する際にプリフォームの膨張（膨れ）の開始を制御するのを支援する。特に、開放から閉鎖末端までの圧力勾配は、段階的な膨張をもたらし、開放末端に隣接したプリフォーム部分は、相対的に、より高温において、それがダイと接触するまで、まず膨れて、従って、膨張が閉鎖末端に近づいている時にプリフォームをダイキャビティ内に固定し、一方で、支持ラムが、プリフォームの閉鎖末端に向かってパンチを押してプリフォームの閉鎖末端との接触を保持して閉鎖末端（容器ベース）プロファイルを形成する。とりわけ、プリフォームの隣接部分がダイ壁と係合する前に、ラムがパンチを移動して閉鎖末端と接触しおよび容器ベースを形成することによって、段階的な膨張は破裂を防ぐ。
【発明の概要】
【発明が解決しようとする課題】
【０００８】
しかしながら、勾配は、製造速度とプリフォーム寸法と工具配置等の可変のものにより悪影響を受け得るので、プリフォーム内の温度勾配を制御することは困難である。従って、その目的に効果的な温度勾配を実現および維持する必要性無しに、開放末端から閉鎖末端までの段階的な膨張の利益を達成するのは好都合である。
【課題を解決するための手段】
【０００９】
特定の実施形態において、本発明は、規定された形状および横方向寸法の容器のような中空金属物品の製造方法を包含し、当該方法は、壁と閉鎖末端と開放末端とを有する中空金属プリフォームを、上述した形状および横方向寸法を規定するダイ壁により横方向に包囲されているダイキャビティ内に配置し、プリフォームの閉鎖末端を、キャビティの１つの末端に対して面して配置し、およびプリフォームの少なくとも一部分を、ダイ壁から内側に初めに間隔をあけて配置し、ならびにプリフォームに内部流体圧力を加え、プリフォームを外側方向に膨張させてダイ壁と実質的に充分に接触させ、従って、規定された形状および横方向寸法をプリフォームにもたらし、流体圧力の及ぼす力を、閉鎖末端において、キャビティの上述した１つの末端に向ける工程を含んでおり、プリフォーム壁の厚さが、閉鎖末端から開放末端に向かって徐々に減少するように、キャビティ内に配置されるプリフォームは、壁厚さの勾配を有する。
【００１０】
重要な態様における本発明は、規定された形状および横方向寸法の金属容器の製造方法の提供を広く検討し、当該方法は、その形状および横方向寸法を規定するダイ壁により横方向に包囲されているダイキャビティ内に、壁と閉鎖末端と開放末端とを有する中空金属プリフォームを、キャビティの１つの末端に配置されておりキャビティ内を移動可能であるパンチによって配置し、プリフォームの閉鎖末端を、パンチに対して隣接して面して配置し、およびプリフォームの少なくとも一部分を、ダイ壁から内側に初めに間隔をあけて配置し；プリフォームに内部流体圧力を加えて、プリフォームを外側方向に膨張させてダイ壁と実質的に充分に接触させ、従って、上述した規定された形状および横方向寸法をプリフォームにもたらし、流体圧力の及ぼす力を、前記閉鎖末端において、キャビティの１つの末端に向け；およびパンチをキャビティ内に移動させて、プリフォームの閉鎖末端と係合させて、流体圧力によりそれに対して加えられる力の方向とは反対側の方向にプリフォームの閉鎖末端を移動させ、プリフォームの閉鎖末端を変形することを含み、プリフォーム壁の厚さが、プリフォームの閉鎖末端から開放末端に向けて徐々に減少するように、ダイキャビティ内に配置されるプリフォームが、壁厚さの勾配を有する。
【００１１】
方法は、壁と閉鎖末端と開放末端と壁厚さの勾配とを有する中空金属プリフォームを準備し、プリフォーム壁の厚さが、プリフォームの閉鎖末端から開放末端まで徐々に減少する最初の工程を含んでよい。
【００１２】
特定の実施形態において、テーパーパンチを用いて行うアイロニングによりシート金属ブランクを圧伸およびアイロニングすることによって、プリフォームを製造でき、該パンチが、プリフォーム壁をプリフォームの開放末端に向かって徐々に、より薄くさせる。
【００１３】
壁厚さの勾配に起因して、プリフォームに内圧を適用する場合に、外側方向の膨張は、その開放末端で開始してその閉鎖末端まで下方に移動する；すなわち、開放末端におけるプリフォーム部分は、その壁が閉鎖末端における壁よりも相対的に薄いので、最初に膨らむ。これは、本質的に、段階的な膨張の同じ効果であり、該膨張は、ダイキャビティにおける一定の壁厚さのプリフォームを加熱して、開放末端から閉鎖末端までの温度勾配をもたらすことにより達成されるが、温度勾配に関連した困難を回避する。一方で、プリフォーム壁の厚さの勾配は、好ましくは、存在し、プリフォームに内部流体圧力を行う工程の間に、プリフォームの外側方向の膨張は、壁厚さが最小である開放末端に隣接した領域で開始して、および壁厚さが最大である閉鎖末端に向かう方向に進行する。 
【００１４】
プリフォーム壁の厚さの勾配は、他の利益も提供する。容器が、相対的により強くおよびより厚い底部分（典型的なドーム状底が、例えばエアロゾル生成物からの内圧に抵抗するのを支援するのに望まれるように）ならびに相対的により薄い頂部分（封止のために必要に応じてフランジまたはカールに形成することの容易さのために望まれるように）を有する結果、製造される容器の壁厚さは、それから形成されるプリフォームの壁厚さよりも薄いけれども、勾配は、特に直線の壁の容器において保存される傾向がある。
【００１５】
温度勾配は、本発明のＰＲＦ法において、好ましくは提供されないが一方で、形成操作の前および／または間におけるプリフォームの一般的な加熱は、特に、破壊を生じさせずにできる全ての側壁の膨張量を増加するのに有益である
【００１６】
更なる好ましい実施形態において、本発明は、規定された形状および横方向寸法の金属容器の製造方法を提供し、当該方法は、（ａ）壁と閉鎖末端と開放末端とを有する中空金属プリフォームを、形状および横方向寸法を規定するダイ壁により横方向に包囲されているダイキャビティ内に配置し、プリフォームの閉鎖末端を、キャビティの１つの末端に対して面して配置し、およびプリフォームの少なくとも一部分を、ダイ壁から内側に初めに間隔をあけて配置し、ならびに（ｂ）プリフォームに内部流体圧力を加えて、プリフォームを外側方向に膨張させてダイ壁と実質的に充分に接触させ、従って、規定された形状および横方向寸法をプリフォームにもたらし、流体圧力の及ぼす力は、前記閉鎖末端において、キャビティの１つの末端に向ける工程を含み、プリフォーム壁の厚さが、開放末端に向かって閉鎖末端から徐々に減少するように、ダイキャビティ内に配置されるプリフォームが、壁厚さの勾配を有する。
【００１７】
この方法において、工程（ｂ）は、好ましくは、キャビティ内におけるプリフォームに、内部の正の流体圧力および外部の正の流体圧力を同時に適用し、内部の正の流体圧力が、外部の正の流体圧力よりも高く、ならびに内部および外部の正の流体圧力を独立して制御することによってプリフォーム内のひずみ速度を制御することを含み、内部の正の流体圧力と外部の正の流体圧力との間の差を変えるために、プリフォームに該内部および外部の正の流体圧力を同時に加える。
【００１８】
容器は、好ましくは、アルミニウム容器であり、および方法は、好ましくは、工程（ａ）を行う前に、再結晶または回復の微細組織を有するアルミニウムシートから、約０．２５ｍｍ〜約１．５ｍｍの範囲の厚さを有するプリフォームを作る工程を更に含む。
【００１９】
容器は、好ましくは、アルミニウム容器であり、および規定された形状が、好ましくは、ネック部分と、横方向形状がネック部分よりも大きい本体部分とを含むボトル形状であり、ダイキャビティが、長軸を有し、プリフォームが、長軸を有しおよび工程（ａ）においてキャビティと実質的に同軸方向に配置され；プリフォームが、細長く、閉鎖末端とは反対側の開放末端を有する初期にほぼ円筒状の加工片であり、および直径が前記ボトル形状の前記ネック部分と実質的に等しく；ならびに加工片を、最初に記載されたダイキャビティよりも小さいダイキャビティ内に配置し、および工程（ａ）と（ｂ）を行う前に、キャビティ内の加工片に内部流体圧力を加えて、加工片を、規定された形状および横方向寸法よりも小さい中間寸法および形状まで膨張させる予備的工程を含む。
【００２０】
本発明の別の実施形態は、規定された形状および横方向寸法の中空金属物品の製造方法を提供し、当該方法は、（ａ）壁と閉鎖末端と開放末端とを有する中空金属プリフォームを、形状および横方向寸法を規定するダイ壁により横方向に包囲されているダイキャビティ内に配置し、プリフォームの閉鎖末端を、キャビティの１つの末端に面して配置し、およびプリフォームの少なくとも一部分を、ダイ壁から内側に初めに間隔をあけて配置し；ならびに（ｂ）プリフォームに内部流体圧力を加えて、プリフォームを外側方向に膨張させてダイ壁と実質的に充分に接触させ、従って、規定された形状および横方向寸法をプリフォームにもたらして、流体圧力の及ぼす力を、閉鎖末端においてキャビティの１つの末端に向ける工程を含み；プリフォーム壁の厚さは、開放末端に向かって閉鎖末端から徐々に減少するように、キャビティ内に配置されるプリフォームは、壁厚さの勾配を有する。
【００２１】
この方法において、工程（ｂ）は、好ましくは、キャビティ内のプリフォームに、内部の正の流体圧力および外部の正の流体圧力を同時に適用する工程を含み、内部の正の流体圧力が、外部の正の流体圧力よりも高く、ならびに内部および外部の正の流体圧力を独立して制御することによりプリフォーム内のひずみ速度を制御することを含み、内部の正の流体圧力と外部の正の流体圧力との間の差を変えるために、プリフォームに該内部および外部の正の流体圧力を同時に加える。
【００２２】
方法は、好ましくは、工程（ａ）を行う前に、再結晶または回復の微細組織を有するアルミニウムシートから、約０．２５ｍｍ〜約１．５ｍｍの範囲の厚さを有するプリフォームを作る工程を更に含む。
【００２３】
物品が、中空アルミニウム物品である場合に、規定された形状は、好ましくは、ネック部分と、横方向寸法がネック部分よりも大きい本体部分とを含むボトル形状であり、ダイキャビティは、長軸を有し、プリフォームが、長軸を有しおよび工程（ａ）において前記キャビティと実質的に同軸方向に配置され；プリフォームが、細長く、および閉鎖末端とは反対側の開放末端を有する初期にほぼ円筒状の加工片であり、および直径がボトル形状のネック部分と実質的に等しく；ならびに加工片を、最初に記載されたダイキャビティよりも小さいダイキャビティ内に配置し、および工程（ａ）と（ｂ）を行う前に、キャビティ内の加工片に内部流体圧力を加えて、加工片を、規定された形状および横方向寸法よりも小さい中間寸法および形状まで膨張させる予備的工程を含む。
【００２４】
本発明の更なる特徴および利点は、添付図面とともに、以下に示される詳細な記載から明らかになるであろう。
【図面の簡単な説明】
【００２５】
【図１】図１は、圧力ラム成形のための工具の簡略化されたおよびいくらか概略的な斜視図である。
【図２Ａ】図２Ａは、ＰＲＦ法を行う際の連続的な工程の図１に類似した図である。
【図２Ｂ】図２Ｂは、ＰＲＦ法を行う際の連続的な工程の図１に類似した図である。
【図３】図３は、時間の関数として、流体媒体として空気を用いて、内圧（液圧成形の圧負荷）とラム移動のグラフであり、図２Ａ、２Ｂに表された方法においてプリフォームに内部流体圧力を加える工程とパンチを移動する工程との間の時間関係性を示す。
【図４Ａ】図４Ａは、改良されたＰＲＦ法を行う際の連続的な工程の図１に類似した図である。
【図４Ｂ】図４Ｂは、改良されたＰＲＦ法を行う際の連続的な工程の図１に類似した図である。
【図４Ｃ】図４Ｃは、改良されたＰＲＦ法を行う際の連続的な工程の図１に類似した図である。
【図４Ｄ】図４Ｄは、改良されたＰＲＦ法を行う際の連続的な工程の図１に類似した図である。
【図５Ａ】図５Ａは、図１に類似した図であり、スピン成形工程の簡略化された概略的な斜視図であり、他の改良されたＰＲＦ法を行う際の連続的工程を示す。
【図５Ｂ】図５Ｂは、図１に類似した図であり、スピン成形工程の簡略化された概略的な斜視図であり、他の改良されたＰＲＦ法を行う際の連続的工程を示す。
【図６Ａ】図６Ａは、ＰＲＦ法の連続的な工程のコンピューターにより描かれた概略的な立面図である。
【図６Ｂ】図６Ｂは、ＰＲＦ法の連続的な工程のコンピューターにより描かれた概略的な立面図である。
【図６Ｃ】図６Ｃは、ＰＲＦ法の連続的な工程のコンピューターにより描かれた概略的な立面図である。
【図６Ｄ】図６Ｄは、ＰＲＦ法の連続的な工程のコンピューターにより描かれた概略的な立面図である。
【図７】図７は、形成する間の圧力履歴（任意の時間単位を用いた、時間に対する圧力の変化）グラフであり、ダイキャビティ内のプリフォームに、独立して制御可能な内部および外部の正の流体圧力を同時に適用することの特徴を示し、外部の正の圧力の欠如における内圧の変化（図３のように）と比較する。
【図８】図８は、時間に亘って形成する間のひずみ変化のグラフであり、有限要素分析から得られ、図７と比較した２つの異なる圧力条件下（背圧、ＢＰを伴いおよび伴わず）における１つの特定の位置（要素）に対するひずみを示す。
【図９】図９は、（ひずみ速度依存材料の特性を有して）形成する間の圧力履歴の図７に類似したグラフであり、内部および外部の正の流体圧力をダイキャビティ内のプリフォームに同時に適用する場合の形成プロセスに使用可能な特定の制御メカニズムを示す。
【図１０】図１０は、ＰＲＦ法を行う際に用いる装置を説明するための実施形態の断面立面図ある。
【図１１】図１１は、図１０の装置の部分的に分解された斜視図である。
【図１２Ａ】図１２Ａは、図１０および１１の装置のスプリットダイの１つの半部分の斜視図であり、分解図においてスプリットダイの半部分のスプリットインサートを示す。
【図１２Ｂ】図１２Ｂは、図１０および１１の装置のスプリットダイの１つの半部分の斜視図であり、スプリットインサートホルダーを示す。
【図１２Ｃ】図１２Ｃは、図１０および１１の装置のスプリットダイの１つの半部分の斜視図であり、組み立てた関係のインサートおよびホルダーを示す。
【図１３】図１３は、図１０および１１の装置の充分に分解した斜視図である。
【図１４Ａ】図１４Ａは、ＰＲＦ法を行う際の連続的な工程を示す概略的な断面立面図であり、本発明の実施形態に関して、プリフォームは、開放末端から閉鎖末端まで段階的な膨張を経る。
【図１４Ｂ】図１４Ｂは、ＰＲＦ法を行う際の連続的な工程を示す概略的な断面立面図であり、本発明の実施形態に関して、プリフォームは、開放末端から閉鎖末端まで段階的な膨張を起こす。
【図１４Ｃ】図１４Ｃは、ＰＲＦ法を行う際の連続的な工程を示す概略的な断面立面図であり、本発明の実施形態に関して、プリフォームは、開放末端から閉鎖末端まで段階的な膨張を起こす。
【図１５】図１５は、本発明の方法において用いるプリフォームの１つの実施例の断片的な断面立面図である。
【図１６】図１６は、図１５に示す種類のプリフォームを製造するアイロニング工程を図示する概略図である。
【図１７Ａ】図１７Ａは、図１５に示す種類のプリフォームを製造する際の連続的な工程の簡略化された概略的な平断面図である。
【図１７Ｂ】図１７Ｂは、図１５に示す種類のプリフォームを製造する際の連続的な工程の簡略化された概略的な断面立面図であり、図１７Ｂは、図１７Ａの線Ｂ−Ｂに沿って切り取られる。
【図１８Ａ】図１８Ａは、本発明の方法の特定の実施形態に用いる壁厚さの勾配を有するプリフォームの製造における連続的なカップリング、再圧伸およびアイロニング操作の説明として簡略化された概略的な断面立面図である。
【図１８Ｂ】図１８Ｂは、本発明の方法の特定の実施形態において用いる壁厚さの勾配を有するプリフォームの製造における連続的なカップリングと再圧伸とアイロニングの操作の説明のための簡略化された概略的な断面立面図である。
【図１８Ｃ】図１８Ｃは、本発明の方法の特定の実施形態において用いる壁厚さの勾配を有するプリフォームの製造における連続的なカップリングと再圧伸とアイロニングの操作の説明のための簡略化された概略的な断面立面図である。
【図１８Ｄ】図１８Ｄは、本発明の方法の特定の実施形態において用いる壁厚さの勾配を有するプリフォームの製造における連続的なカップリングと再圧伸とアイロニングの操作の説明のための簡略化された概略的な断面立面図である。
【図１９】図１９は、図１８Ｄの一部分の拡大された部分的な図である。
【図２０】図２０は、図１８Ａ〜１８Ｄに図示された操作により製造されるようなテーパー壁のプリフォームの断面立面図である。
【図２１Ａ】図２１Ａは、プリフォームに圧力ラム成形を行う前の図２０のそれのようなプリフォームにフランジをつける操作の説明として簡略化された概略的な側面立面図である。
【図２１Ｂ】図２１Ｂは、プリフォームに圧力ラム成形を行う前の図２０のそれのようなプリフォームにフランジをつける操作の説明として簡略化された概略的な側面立面図である。
【図２２】図２２は、圧力ラム成形ダイまたは型キャビティの概略的な断面立面図である。
【図２３Ａ】図２３Ａは、本発明の方法の実施形態における連続的な工程のコンピューターにより描かれた概略的な立面図である。
【図２３Ｂ】図２３Ｂは、本発明の方法の実施形態における連続的な工程のコンピューターにより描かれた概略的な立面図である。
【図２３Ｃ】図２３Ｃは、本発明の方法の実施形態における連続的な工程のコンピューターにより描かれた概略的な立面図である。
【図２３Ｄ】図２３Ｄは、本発明の方法の実施形態における連続的な工程のコンピューターにより描かれた概略的な立面図である。
【図２４】図２４は、本方法を行う際の典型的なＰＲＦ成形操作のための形成条件（形成圧力、支持ラム動作および支持荷重機械出力データ）を示す機械出力データのグラフである。
【発明を実施するための形態】
【００２６】
例として、限定されるものではないが、本発明は、水力（内部流体圧力）およびパンチ成形の組み合わせ、すなわち、ＰＲＦ法を用いて、（容器の幾何学的な軸のまわりに半径方向に対称である）軸対称である必要はない輪郭形状を有するアルミニウム容器を製造する方法で具体化するように説明される。用語「アルミニウム」は、本明細書においてアルミニウム基合金および純粋なアルミニウム金属のことを言う。
【００２７】
本明細書に説明するように、本発明の重要な特徴は、ＰＲＦ法の特定の改良および改善において具体化され、とりわけ、ＰＲＦ操作を行うプリフォームの製造および構造上の特徴に関する。例えば、上述した米国特許第６，８０２，１９６号および第７，１０７，８０４号において、本発明に従って作られおよび構成されたプリフォームに、上述した種類の異なるＰＲＦ法を行ってよく、および後者の方法は、それらのプリフォームに適用する場合に本発明の方法の実施形態を構成する。
【００２８】
従って、以下の記載は、上述した米国特許第６，８０２，１９６号および第７，１０７，８０４号において開示されたＰＲＦ法の概要とともに始まる。次いで、本明細書の特定の特徴が記載される。
【００２９】
ＰＲＦ概要
上述した米国特許第６，８０２，１９６号および第７，１０７，８０４号において記載されたように、ＰＲＦ製造法は、２つの区別された工程を有し、プリフォームを製造し、次いでプリフォームを最終容器の形にする。完全な成形方策のためのいくつかの選択肢があり、および適切な選択は、用いられるアルミニウムシートの成形性により決定される。
【００３０】
再結晶されたまたは回復の微細構造を有するアルミニウムシートから、所定厚さ（例えば、０．２５ｍｍ〜１．５ｍｍの範囲である）を有するプリフォームを作る。プリフォームは、例えば、圧伸−再圧伸プロセスにより作ることができる閉鎖末端シリンダーである。
【００３１】
プリフォームの直径は、所望の容器製品の最小直径および最大直径の間のどこかである。ねじ山を、連続的な形成操作の前にプリフォームに形成できる。最終製品の底プロファイルの形成を支援するように、プリフォームの閉鎖末端のプロファイルを構成できる。
【００３２】
図１に図示されるように、ＰＲＦ法のための工具アセンブリは、軸方向に垂直なボトル形状を規定するプロファイルキャビティ１１を有するスプリットダイ１０と、容器の底に望ましい輪郭（例えば、説明される実施形態において、形成された容器の底にドーム形状を与えるための凸型ドーム状輪郭）を有するパンチ１２と、パンチに取り付けられているラム１４とを含む。図１において、スプリットダイの２つの半部分の一方のみが示され、他方は、説明されるダイハーフの鏡像である；明らかなように、２つの半部分は、ダイキャビティ１１の壁により規定されているボトル形状の幾何学的な軸を含む平面内で接触する。
【００３３】
その上開放末端１１ａにおけるダイキャビティ１１の最小直径（キャビティのボトル形状のネックに対応する）は、許容誤差を伴って、キャビティ内に位置したプリフォームの外側直径（図２Ａを参照されたい）に等しい。プリフォームを、パンチ１２のわずか上に初めに配置し、および内部加圧を可能にするように、開放末端１１ａにおいて概略的に示された圧力フィッティング１６を有する。例えば、プリフォームの上開放末端に形成されているねじ山と連結することより、またはプリフォームの開放末端内にチューブを挿入してスプリットダイを用いてまたはいくらかの他の圧力フィッティングにより封止を作ることにより、加圧は達成できる。
【００３４】
加圧工程は、キャビティ規定ダイ壁に対してプリフォーム壁を実質的に充分にプレスするまで、従って、キャビティの形状および横方向寸法を、膨張されたプリフォームにもたらすまで、プリフォームをキャビティ内で膨張させるのに充分な圧力下において水または空気のような流体を中空プリフォームの内側に導入することを含む。一般的に言えば、任意の物質、流束、容量または圧力を制御して用いられる流体は、圧縮可能または圧縮不可能であり、圧力を制御でき、プリフォーム壁に、そのように該圧力が加えられる。流体を選択する際に、形成操作に用いる温度条件を考慮に入れる必要がある；水が流体である場合に、例えば、温度は、１００℃よりも低い必要があり、およびより高温が必要とされる場合に、流体は、空気のような気体または形成操作の温度で沸騰しない液体であるべきである。
【００３５】
加圧工程の結果として、ダイ壁に形成されている細かいレリーフ特徴は、得られた容器の表面上の逆の鏡像形態で複製される。製造された容器のこのような特徴または全体形状が、軸対称でない場合でさえ、容器は、スプリットダイの使用に起因した困難無しに工具から取り外される。
【００３６】
図２Ａおよび２Ｂに図示される特定のＰＲＦ法において、プリフォーム１８は、成形されるボトル形状のネックの外側直径に等しい外側直径を有しており閉鎖下末端２０および開放上末端２２を備えている中空円筒状アルミニウム加工片であり、およびＰＲＦ操作の形成ひずみは、プリフォームの成形性（温度および変形速度に依存する）により規定される範囲内である。この特性の成形性を有するプリフォームにより、ダイキャビティ１１の形状を、最終製品に要求されるように正確に作り、および製品を、単一のＰＲＦ操作で作ることができる。ラム１４動作および内部加圧率は、例えば、形成操作のひずみを最小限にしおよび容器の所望形状を製造することである。ネックおよび側壁の特徴は、内圧に起因したプリフォームの膨張を主にもたらすが一方で、底形状は、ラムとパンチ１２の動作により主に規定され、およびパンチ表面輪郭が、プリフォームの閉鎖末端２０に面している。
【００３７】
内部流体圧力の適用と、ラムおよびパンチの操作（ダイキャビティ内への移動）とが適切に同期であることは重要である。図３は、図２Ａおよび２Ｂの流束により制御される空気圧による形成操作を表すコンピューター生成シミュレーションデータ（一連の有限要素分析出力）のプロットを示す。特に、グラフは、関連する圧力とラムとの時間履歴を示す。図３からわかるように、プリフォーム内の流体圧力は、（i）プリフォームの膨張が開始する前に第１のピーク２４まで上昇し、（ii）膨張が開始する際に最小値２６まで下がり、（iii）プリフォームが、伸ばされるけれどもダイ壁と完全には接触しないまで、膨張が進行するにつれて、中間値２８まで徐々に上昇し、および（iv）プリフォームの膨張が完了する間に、中間値から更に急速に上昇する（３０において）、連続的な工程において生じる。この連続的な圧力工程を参照すると、好ましいＰＲＦ法においてプリフォームの閉鎖末端を移動および変形させるようにパンチの移動の開始は、実質的に工程（iii）の終了時に起こる（３２において）。時間、圧力およびラムの移動単位は、グラフ上に示される。プリフォームにおける図３に表される操作結果（コンピューター生成シミュレーション）は、図６Ａ、６Ｂ、６Ｃおよび６Ｄにおいて、図３のｘ軸で表されるように０．０、０．０９６、０．１３４および０．２１秒において複数回に亘って示される。
【００３８】
中空プリフォームに内部流体圧力を導入し始める際に、パンチ１２は、与えられる内圧の影響下におけるプリフォームの軸方向の伸長を制限するように、そこに対して近接（例えば、接触）して、プリフォームの閉鎖末端の下に配置される（図示するように、工具は軸方向に垂直に向いていると仮定する）。プリフォームの膨張が、実質的ではあるけれども充分に完全ではない程度を達成する場合に、内圧によりプリフォームの横方向の膨張が完了するように、ラム１４は、パンチを上方に強制的に移動するように作動し、プリフォームの閉鎖末端の金属を上方に移動し、およびパンチの表面輪郭まで閉鎖末端を変形する。これらの上述した方法において、ラムがパンチを上方に駆動し始める場合に既に生じているプリフォームの膨張度合いに起因して、閉鎖したプリフォーム末端の上方への移動は、ダイに対して上方にプリフォームを移動させず、またはプリフォーム側壁を曲げない（ラムの早期の上方への操作により起こり得るので）。
【００３９】
ＰＲＦ法の第２の実施例は、図４Ａ〜４Ｄに図示される。この例において、図２Ａおよび２Ｂのそれのように、円筒状プリフォーム３８は、最終製品の最小直径（ネック）に相当する初期の外側直径を有する。しかしながら、この例において、ＰＲＦ操作の形成ひずみは、プリフォームの成形性の限界を越えることが予想される。この場合では、２つの連続的な圧力形成操作が必要である。第１（図４Ａおよび４Ｂ）は、ラムを必要とせず、および内部加圧によって簡単なスプリットダイ４０内のプリフォームをより大きな直径の加工片３８ａまで簡単に膨張する。第２は、ＰＲＦ法（図４Ｃおよび４Ｄ）であり、ダイ４０内で初期に膨張する加工片により開始して、およびボトル形状キャビティ４４を有するスプリットダイ４２と、ラム４８により駆動する（すなわち、内圧とラムの動作両方を用いて）パンチ４６とを用いて、最終の所望のボトル形状を製造し、該ボトル形状は、側壁プロファイルと、パンチ４６の動作により主に製造される底輪郭との全ての特徴を含む。
【００４０】
ＰＲＦ法の第３の実施例は、図５Ａおよび５Ｂに示される。この実施例において、プリフォーム５０は、最終的なボトル形状の容器の所望の最小の外側直径（通常、ネック直径）よりも大きい初期の外側直径を有して作られている。プリフォームの選択は、予備形成操作の形成限界を考慮することに起因してよく、または、ＰＲＦ操作のひずみを減少するように選択してよい。結果として、最終製品の製造は、プリフォームの直径の膨張と圧縮の両方を含む必要があり、および従って、ＰＲＦ装置単独により達成できない。単一のＰＲＦ操作（図５Ａ、スプリットダイ５２とラム駆動パンチ５４を用いる）を、壁および底プロファイル（図２Ａおよび２Ｂの実施形態のように）を形成するのに用い、およびスピン形成または他のネック操作は、容器のネックを成形するのに必要である。図５Ｂに図示するように、使用可能なスピン形成法の１つの種類は、米国特許第６，４４２，９８８号に記載されているものであり（その全体の開示が、この参照により本明細書に組み込まれる）、複数の直列の組のスピン形成ディスク５６と、テーパーマンドレル５８とを用いてボトルネック６０を形成する。
【００４１】
上述したＰＲＦ法の実施において、ＰＲＦのひずみは、大きくてよい。従って、所望の製品特性および向上した成形性の組合せをもたらすように、合金組成は選択または調整される。更により良い成形性が要求される場合に、温度の増加はより良い成形性を提供するので、成形温度は増加してよい；従って、ＰＲＦ操作は、高温で行う必要があってよく、および／またはプリフォームは、その成形性を増加するように、回復アニールを必要としてよい。
【００４２】
ＰＲＦ法は、例えば、鋼のような他の材料から容器を形成するのに用いることもできる。
【００４３】
ラム駆動パンチ１２をダイキャビティ１１内に移動してプリフォーム１８の閉鎖末端２０を移動および変形すること（図２Ａおよび２Ｂのように）の重要性は、図６Ａ〜６Ｄとともに考慮されるように、図３（上述したように）を参照することにより更に説明でき、ここで、点線は、ダイキャビティ１１の垂直プロファイルを表し、および初期の内圧後のドーム状輪郭パンチ１２の複数回の移動（ミリメートルにおける）は、その点線の右手側におけるスケールにより表される。 
【００４４】
ラムは、アルミニウムボトルを成形する際の２つの本質的な機能を果たす。それは、軸方向の引張ひずみを制限し、および容器の底の形状を形成する。初期に、ラム駆動パンチ１２は、プリフォーム１８（図６Ａ）の底に近接して、またはちょうど接触して保持される。これは、プリフォーム側壁の軸方向の伸長を最小限にするように働き、該伸長は、別の方法で内加圧の結果として生じる。従って、内圧が増加するにつれて、プリフォーム側壁は、顕著に伸長せずにダイの内側と接触するように膨張する。これらの方法では、ある時点において、プリフォームの底は、形状がほぼ半球状になり、ダイキャビティのそれとほぼ等しい半球の半径を有する（図６Ｂ）。ラムが、パンチ１２を上方に駆動するように作動する必要があることは、この時点またはそれより前である（図６Ｃ）。ラムの先のプロファイル（すなわち、パンチ表面輪郭）は、容器の底のプロファイルを完全に規定する。内部流体圧力が、ダイキャビティ壁に対してプリフォームの成形（図６Ｂ、６Ｃおよび６Ｄのボトル肩とネックと比較する）を完了するように、内圧と組合せたラムの動作は、考えられる限り破損を招き得る過度の引張ひずみ無しに、所望の輪郭（図６Ｄ）を製造する様式で、パンチ表面の輪郭にプリフォームの底を押し付ける。ラムの上方への動作は、プリフォームの半球領域に圧縮力を適用し、加圧操作により生じる一般的なひずみを軽減し、および材料を半径方向に外側に送るのを支援してパンチの先の輪郭を膨らませる。
【００４５】
ラム動作を、内部加圧率に対して過度に早く適用する場合に、プリフォームは、圧縮軸の力に起因して座屈するおよび折り曲げられる可能性が高い。過度に遅く適用される場合に、材料は、それを破損させる軸方向における過度のひずみを生じる。従って、内部加圧率と、ラムとパンチ先の動作との調整は、連続的な形成操作に必要である。必要な時間は、有限要素分析（ＦＥＡ）のプロセスにより、最も良く達成される。図３は、ＦＥＡの結果に基づいている。
【００４６】
従って、正の（すなわち、過圧）流体圧力がダイキャビティ内においてプリフォームの外側に適用されなかったように、ＰＲＦ法は、かなり記載されておりおよび図３に例示される。このような場合に、キャビティ内のプリフォームに対する外圧は、実質的に周囲の大気圧である。プリフォームが膨張している時、キャビティの空気は、その目的のために設けられておりダイキャビティとダイの外側との間で通じている適切な排出開放または経路を通じて追い出される（プリフォームの外側とダイ壁との間の容量の段階的な減少により）。
【００４７】
図を用いてアルミニウム容器を特に参照すると、いかなる適用される正の外圧も無しに、プリフォームが塑性的に変形し（流れ）始めると、圧力ラム成形操作のプロセス温度（例えば、約３００℃）におけるアルミニウム合金の低いまたはゼロの加工硬化率に起因して、プリフォームのひずみ速度は、非常に高く、および本質的に制御不可であることが、ＦＥＡにより示される。 
【００４８】
すなわち、このような温度において、アルミニウム合金の加工硬化率は、本質的にゼロであり、および延性（すなわち、成形限度）は、ひずみ速度の増加に伴い減少する。従って、形成操作のひずみ速度が増加しおよびアルミニウムの延性が減少するにつれて、所望の最終形状容器の製品を製造する能力は低下する。
【００４９】
ＰＲＦ法の更なる特徴によれば、正の流体圧力を、ダイキャビティ内のプリフォームの外側方向に適用し、同時に、プリフォームの内側に正の流体圧力を適用する。これらの外部および内部の正の流体圧力は、２つの独立して制御された圧力システムにより、個々に設けられている。ダイと膨張プリフォームとの間の容量における正の圧力を維持するように、上述した排出開放または経路に正の流体圧力の独立して制御可能な源を接続することにより、外部の正の流体圧力を好都合的に与えることができる。
【００５０】
図７および８は、正の外部圧力の制御によりおよびよらずに、容器を圧力ラム成形することに対する圧力対時間の履歴およびひずみ対時間の履歴を比較する（用語「ひずみ（strain）」は、本明細書で、外力により本体に形成される単位長さ当たりの伸びのことを言う）。図７の線１０１は、プリフォームに対して働く外部の正の流体圧力がない場合の図３の「圧力」を指定した線に対応する；図８の線１０３は、ＦＥＡにより求められるような１つの特定の位置（要素）のために得られるひずみを表す。明らかに、ひずみは、この場合にほとんど瞬間的であり、プリフォームを膨張してダイ壁と接触するのに非常に高いひずみ速度および非常に短い時間を意味する。対照的に、内部と外部の圧力の両方が制御される場合（すなわち、独立して制御される外部および内部の正の流体圧力が、ダイキャビティ内のプリフォームに同時に適用される場合）に、図７の線１０５、線１０７および線１０９は、内部の正の流体圧力、外部の正の流体圧力、および２つの間の差を個々に表し；内圧は、外圧よりも高く、プリフォームの膨張を達成するのに必要に応じて正味（net）の正の内−外圧の差がある。図８の線１１１は、線１０５、線１０７および線１０９により表される独立して制御される内−外圧条件のための輪状ひずみ（それが膨張する際にプリフォームの周囲において水平面に形成されるひずみ）を表し；線１１１により示される輪状ひずみが、線１０３のそれと同じ最終値だがずっと長い時間をかけて（従ってずっと低いひずみ速度において）到達するということがわかる。図８の線１１５は、軸のひずみ（プリフォームが伸長する時に垂直方向に形成されるひずみ）を表す。
【００５１】
ダイキャビティ内のプリフォームに対して働く独立して制御可能な内部および外部の正の流体圧力を同時にもたらしおよびこれらの内圧と外圧との間の差を変えることによって、形成操作は完全に制御下で維持され、非常に高いおよび制御不可のひずみ速度が回避される。プリフォームの延性、および従って操作の成形限度は、２つの理由のために増加する。まず、形成操作のひずみ速度を減少することは、アルミニウム合金の元来の延性を増加させる。第２に、外部の正の圧力の追加は、膨張するプリフォーム壁における静水圧応力を減少させる（およびできる限り負にする）。これは、微孔および金属の中間粒子に付随する損傷の有害な効果を減少できる。用語「静水圧応力（hydrostatic stress）」は、本明細書で、ｘ、ｙおよびｚ方向における３つの法線応力の算術的な平均のことを言う。
【００５２】
従って、上述した特徴は、形成操作のひずみ速度の制御を可能にしおよび形成中に金属の静水圧応力を減少させることにより、ボトル形状等のアルミニウム容器を首尾よく製造する圧力ラム成形操作能力を向上させる。 
【００５３】
圧力差の選択は、プリフォームがそれから製造される金属の材料特性に基づいている。特に、降伏応力および金属の加工硬化率が考慮されなければならない。プリフォームが塑性的（すなわち、非弾性的に）に流れるように、圧力差は、プリフォーム内の有効（ミーゼス）応力が、降伏応力を越えるように存在しなければならない。正の加工硬化率がある場合に、降伏応力を越える固定して適用される有効応力（圧力から）は、その適用される有効応力と等しい応力レベルまで金属を変形させる。そのとき、変形速度は、ゼロに近づく。非常に低いまたはゼロの加工硬化率の場合に、金属は、それが型（ダイ）の壁と接触するまたは破断が生じるまで高いひずみ速度において変形する。ＰＲＦプロセスに予測される高温において、アルミニウム合金の加工硬化率は低いまたはゼロである。
【００５４】
内圧および外圧の両方を与えるように用いるのに適した気体の例は、限定されるものではないが、窒素、空気およびアルゴン、ならびにそれらの気体の任意の組み合わせを含む。
【００５５】
プリフォーム壁の任意の位置における塑性ひずみ速度は、どの時点においても、瞬間的な有効応力にのみ依存し、従って、該有効応力は、圧力差にのみ依存する。プリフォーム壁の有効応力、および従ってひずみ速度を達成および制御する全体的な原理より、外圧の選択は、内圧に依存する。
【００５６】
図９は、形成プロセスに使用可能な異なる制御メカニズムを示す。有限要素シミュレーションは、プロセスを最適化するのに用いられている。図９において、線１２０は、プリフォームに対して働く内圧（Ｐｉｎ）を表し、線１２２は、プリフォームに対して働く外圧（Ｐｏｕｔ）を表し、および線１２４は、圧力差（Ｐｄｉｆｆ ＝ Ｐｉｎ − Ｐｏｕｔ）を表す。この図は、１つの制御方法からの圧力履歴を示す。この場合において、内側キャビティの流体質量は、一定に維持され、および外側キャビティ（プリフォームの外側）の圧力は、線形的に減少する。ひずみ速度依存性材料の特性も、シミュレーションに含まれている。この後者の制御メカニズムは、それがより簡単なプロセスをもたらすので、現在好まれている。
【００５７】
金属容器を製造するように所定のＰＲＦ法を行う装置の例は、図１０〜１３に示されている。この装置は、軸方向に垂直なボトル形状を規定するプロファイルキャビティ２１１を有するスプリットダイ２１０と、所望の容器の底構成（非対称的であってよい）をもたらす輪郭パンチ２１２と、パンチを動かすための支持ラム２１４と、プリフォームが図１０に示されるようなキャビティ内に挿入される場合にダイキャビティのおよび金属（例えば、アルミニウム）容器プリフォーム２１８の開放上末端を封止するための封止ラム２１６と、以下に説明される付加的な要素および手段とを含む。
【００５８】
図１０〜１３の装置のスプリットダイにおいて、置換可能な主要なインサート２１９および第２のプロファイル部分またはインサート２２１、２２３は、スプリット主要ダイ部材２１０に受容されるスプリットインサートホルダー２２５の内表面上に適合する。これらの部分は、金属容器に装飾またはエンボス加工を適用する（それが形成されている時に）ためのレリーフパターン（用語「レリーフ」は、本明細書において正および負のレリーフ両方のことを言うのに用いる）を備えて形成されている内表面を有するステンシルとして機能できる。各々のインサート２１９、２２１および２２３は、スプリットインサートそれ自体であり、２つの分離した片（２１９ａ、２１９ｂ；２２１ａ、２２１ｂ；２２３ａ、２２３ｂ）に形成されており、該２つの分離した片は、２つの分離したスプリットインサートホルダー半部分２２５ａ、２２５ｂに個々に適合されており、次いで、２つの分離したスプリットインサートホルダー半部分２２５ａ、２２５ｂは、２つのスプリット主要ダイ部材の半部分２１０ａ、２１０ｂの軸方向に垂直に面している半円筒状流路に個々に受容されている。
【００５９】
気体は、プリフォームの内部および外部加圧の両方のための２つの分離した流路を通過してダイに供給される。プリフォームの外側からダイキャビティの内側への気体の供給は、ダイ構造体２１０とインサートホルダー２２５との結合ポートを通過して達成でき、そこからインサート２１９、２２１または２２３を通過してキャビティの内側（例えば）への開口または流路がある；このような開口または流路は、形成された容器における表面特性を形成し、および従って目立たないように、例えば、容器表面構成の一部を構成するように位置および構成されている。加熱要素は、ダイに組み込まれてよい。加熱要素２３１は、プリフォームの内側に、それと同軸上に取り付けられている；この加熱要素は、気体を予備加熱するいかなる必要性をも排除でき、該気体は、本方法（上述した）の他の実施形態に関して、プリフォームを膨張するように、プリフォームの内側に供給されている。
【００６０】
図１０〜１３の装置の上述した特徴は、向上したダイ変形速度、軽減されたエネルギーコストおよび増加した生産速度を可能にする。
【００６１】
図１０〜１３の装置に追加的に図示されるように、ねじ山または突起（ねじ包囲カップの取り付けを可能にする）および／またはネックリングは、また、生産速度を増加するために、別のネッキング工程によってではなくＰＲＦ法の間およびその一部として容器のネック部分に形成できる。これは、形成された容器のネックに対応するスプリットダイの内表面部分に切込ねじまたは突起パターンを形成することにより達成され、プリフォームが（ダイキャビティのネック領域において）膨張する時に、ねじ山または突起のレリーフパターンがそこに付与される。このようなねじ山形成操作のために、プリフォームの少なくともネック部分は、最終的に形成される容器のネックよりも直径が小さくされている。
【００６２】
図１１〜１３をとりわけ参照すると、インサートホルダーは、軸方向に垂直および概して半円筒状の内表面をそれぞれ有する２つの鏡像半部分２２５ａ、２２５ｂから構成されている。主要なインサート２１９および２つの第２スプリットインサート２２１、２２３は、ダイキャビティの軸に沿って直列に連続的に接触して配置されており、各々の第２のインサートの各々の半部分は、スプリットインサートホルダーの１つの半部分に適合されており、インサートホルダーの２つの半部分は、面した関係で接合している場合に、各々のスプリットインサートの２つの半部分は、互いに面しているレジスタ内にある。第１および第２インサートは、それらの水平縁２４１、２４３、２４５において互いに適合しており、および例えば、スプリットインサートホルダーの半部分の内表面に形成されている脚２４７のような特徴と嵌合する外表面を有する。一緒に、インサートは、形成される容器の形状を規定する全体のダイ壁を構成する。
【００６３】
第１のプロファイルインサート半部分２１９ａ、２１９ｂの各々は、例えば、ボトル形状のような所望の容器形状の、ネックを含む上部分の半部分を規定する内表面を有する。図１０において２３７で示されるように、形成された容器のネックにカップ係合ねじ山を与えるためのねじ山として、この第１のスプリットインサートの各々の半部分のネック形成表面を形成できる。第１のスプリットインサートの内表面の残りを、平滑表面化容器を製造するように平滑にでき、または所望の表面粗さまたは繰り返しパターンを備えた容器を製造するように加工できる。
【００６４】
２つ（上側および下側）の第２のプロファイルインサート２２１および２２３のどちらかまたは両方の１つまたは両半部分は、形成された容器の表面上に正および／または負のレリーフパターン、構成、記号および／またはレタリングを設けるように構成された内表面を有してよい。例えば、対応して異なる構成または表面を備えて製造する金属容器を製造する際に用いるための互いに異なる表面特性を、好都合的に、置換可能なインサートの複数の組に設ける。次いで、１つの組のインサートをインサートホルダーから滑らせて外して、そこと置換可能なインサートの別の組を置換することにより、工具の取り換えを非常に迅速および簡単に達成できる。スプリットダイの向かい合う要素の間の封止は、ガスケットおよびリングの必要性を排除する正確な機械加工により達成される。
【００６５】
示される装置において、スプリットダイ部材２１０は、頂から底までダイアセンブリに垂直に個々に挿入されている１２のロッド加熱器２４９（ダイの組の各々の半分の垂直高さ）により加熱される。２つの要素の圧力収容ブロック（スプリットダイ部材２１０）の２つの分離した流路を通過することにより、ダイキャビティ内のプリフォームの内部および外部加圧のための気体を予備加熱できる。外部加圧のための流路が、ダイキャビティ内を通気させ、一方で、内部加圧のための流路が、封止ラム２１６を介してプリフォームの内側を通気させ、気体を、封止ラム気体ポート２５０を通過して封止ラム２１６に供給する。
【００６６】
加熱要素２３１は、封止ラムに取り付けられている加熱ロッドであり、プリフォームと同軸上に配置され、プリフォームの開放上末端を通過して、その底付近においてプリフォーム内に下方に延在している（封止ラムが、ＰＲＦ法を行うためにその充分下方に位置する場合に）。要素２３１は、その固有の分離した温度制御システム（図示せず）を有する。プリフォーム自体のみが高温である必要があるので、この配置により、気体の予備加熱を回避でき、気体の予備加熱装置を排除でき、およびダイ要素を予備加熱する必要性も少なくともほとんど回避できる。隣接した水圧およびロードセルの過熱を防ぐように、封止ラムにセラミック断熱リング２５３を設ける。
【００６７】
図１０および１３に更に示されるように、装置に、水圧封止ラムアダプター２５５と水圧支持ラムアダプター２５７；断熱リング封止ラムアダプター２５９と封止ラムリング２６１；およびスプリット主要ダイ部材２１０の各々の半部分のための上側および下側の圧力収容末端カップ２６３も設ける。カムシステムは、ラムを動かすための水力学の代替手段として用いることができる。
【００６８】
本発明
上述した種類のＰＲＦ法において具体化するように、本発明の方法は、（ダイキャビティ内に配置された）プリフォームに内部流体圧力を加える工程の間に、ダイの頂から底まで、プリフォームのその開放末端からその閉鎖末端までの段階的な外側方向の膨張を達成する新しくかつ改善された方法を提供する（すなわち、本明細書に図示される従来の方向において）。このような段階的な外側方向の膨張は、図１のようなダイ１０の圧力ラム成形を行うプリフォーム１８の場合の図１４Ａ、１４Ｂおよび１４Ｃにおいて図示される。その閉鎖下末端２０と開放上末端２２とを有しており初期に細長くほぼ円筒状のプリフォームを、プロファイルダイキャビティ１１（図１４Ａ）内に配置する。この時において、ダイキャビティの底におけるパンチ１２を、プリフォームの下末端２０と係合するように配置できる。残りの固定具として示されるパンチ（この例では）により、プリフォームに、圧力フィッティング１６（下方を指す矢印により表されるように）を通過して導入される流体内圧を加え、プリフォーム側壁は、外側方向に膨らみ始める。望ましくは、この外側方向の膨らみは、プリフォームの上部分で開始し（図１４Ｂ）、および全体のプリフォーム側壁がダイキャビティ壁（図１４Ｃ）と係合するまで、プリフォームの下部分まで下方に進行し、一方で、パンチは、上方を指す矢印により示される荷重下で上方に動き、プリフォームの下末端を形成する。 
【００６９】
従来、ＰＲＦ操作において、最高温度まで加熱された（その開放末端付近において）プリフォームの上部分によりプリフォームの頂から底までの長さに沿った温度勾配、およびプリフォームの下（閉鎖）末端における温度の段階的な減少を実現することによって、このような段階的な膨張を達成する。最高温度であるプリフォームの上部分が、まず、それがダイキャビティと接触するまで膨らむときに、それがダイ内のプリフォームを固定し、一方で、パンチが、プリフォームのベース（閉鎖末端）に対して押し上げてベースプロファイルを形成する。
【００７０】
本発明によれば、段階的な膨張を生じさせるようにプリフォームの長さに沿った温度勾配を用いる代わりに、プリフォームのベース（閉鎖末端）が側壁の最厚部分であることによりおよび壁厚さが上方に（プリフォームの開放頂末端に向かって）徐々に減少することによって、プリフォームは、プリフォーム側壁に沿った厚さの勾配を有して設けられる。この壁の厚さの勾配に起因して、プリフォーム側壁の最薄（上側）部分は、内圧を適用する場合に、まず、外側方向に膨らみ、および形成する間に、圧力が増加するにつれて、図１４Ａ、１４Ｂおよび１４Ｃに示される様式においてプリフォームの外側方向の膨張が、閉鎖末端まで下方に進行する。
【００７１】
段階的な膨張を生じさせる壁厚さの勾配を有するプリフォーム３１８は、図１５に示され、プリフォーム側壁３１９を通過した長手方向の断面と、閉鎖末端３２０の隣接した部分とを表す。そこに示されるように、プリフォーム側壁は、閉鎖末端３２０に隣接した０．３８ｍｍ（０．０１５０インチ）の最大厚さを有し、および開放末端３２２に隣接した０．３０ｍｍ（０．０１２０インチ）の最小厚さまで徐々に減少する。
【００７２】
このようなプリフォームを、図１６〜２４に例示されるように圧伸およびアイロニング法により即座に製造できる。図１７Ａおよび１７Ｂをまず参照すると、適切に潤滑された平坦な円形アルミニウムシートブランク３２４に、第１の機械でカッピング操作を行い、該第１の機械において、工具パックは、標準的な圧伸法を用いてカップ３２６内にブランクを形成する。次いで、カップを、再圧伸工具パックまで移動し、および第１の再圧伸を経て、減少した直径を有する伸長した加工片３２８を製造する；同じ様式で、第２の再圧伸を行い、３３０で示されるような更なる伸長および加工片直径の減少を達成する。この工程において、再圧伸カップを、不均一な頂を除去してプリフォームの高さを形成するように切断する。テーパーパンチ３３４（図１６）による第３の再圧伸（３３２で示される、まだ更なる伸長および直径の減少を伴う）およびアイロニング工程のための本体メーカーに、カップを再び移動して、側壁に沿った厚さの勾配を有する予め決められた厚さまでプリフォーム側壁厚さを減少する。本体メーカーから退いた後、プリフォームを、開放末端におけるいかなる不均一さをも除去しおよびプリフォーム高さを形成するように切断する。切断したプリフォーム３１８を、洗浄し、および頂開口の直径を減少するようにネック状にし、後に、所望の最終完成品を作る。
【００７３】
図１６を更に参照して、アイロニング工程において、加工片３３２を、アイロニングダイ３３８内に配置し、および加工片の閉鎖末端に隣接したその先端においてその最小直径を有した輪郭（テーパー）パンチ３３４を、その開放末端を通過して加工片内に導入し、および下方を指す矢印の方向に移動させる。アイロニングダイの直径を固定しているので、テーパーパンチのプロファイルは、製造されたプリフォーム３１８の側壁の厚さの勾配を規定する。パンチおよびダイの共軸に沿って、パンチがダイ内を移動する際に、最大パンチ直径の領域（パンチとアイロニングダイとの間の最小隙間）が、プリフォーム壁の最薄部分をもたらし、一方で、最小パンチ直径の領域（パンチとダイとの間の最大隙間）が、プリフォーム壁の最厚部分をもたらす。一般的に言うと、関係のあるパラメータは、表１に上述した範囲であり得る。
【００７４】
【表１】
2013517137.tif 000003
壁厚さの変化は、最大（Ｔ１）と最小（Ｔ２）壁厚さの間の差であり、［（Ｔ１−Ｔ２）］ｘ１００％で表される。
【００７５】
本発明の更なる説明として、参照は、以下に特定の実施例として為され得る。
【実施例】
【００７６】
本発明の方法を行う際に用いるためのアルミニウムテーパー壁プリフォームは、５つの別々の工程で形成され、図１８Ａ、Ｂ、ＣおよびＤにおいて概略的に示される。図１７ＡおよびＢを参照して上述したこれらの５つの工程は、カッピングし、第１に再圧伸し、第２に再圧伸し、本体製造し（すなわち、第３に再圧伸しおよび壁アイロニングする）および切断した。
【００７７】
表２は、ブランク寸法、再圧伸直径、およびテーパー壁のプリフォームを製造するのに用いる圧下率のパーセントを示す。加工例プリフォームの形成は、標準的なブランクおよび圧伸、再圧伸および圧伸およびアイロニングプロセスを用いた。
【００７８】
【表２】
2013517137.tif 000004
【００７９】
商業的なカッププレス機３４０における一般的なブランクおよび圧伸工具パックを用いて、ブランクおよび圧伸操作を行った。ＡＡ３１０４アルミニウム合金のコイル（Ｈ１９テンパー）の０．５０ｍｍ（０．０１９９インチ）厚さの缶の本体ストック３４２を、カッププレス機内に供給し、ＤＴＩＣ１カップ潤滑剤により予め潤滑した。このプレス機において、パンチ３４４と圧伸パッド３４６と切断縁３４８と圧伸ダイ３５０とを含んだシートを、ブランクし（ブランク３２４、図１７ＡおよびＢを参照されたい）、カップ３２６に圧伸した。
【００８０】
ブランクおよび圧伸操作からのカップを、再圧伸プレス機に移し、第１の再圧伸カップ３２８を製造するように、パンチ３５２と第１の再圧伸スリーブ３５４と第１の再圧伸ダイ３５６とを含む一般的な再圧伸工具パック３５１（図１８Ｂ）を用いて、第１の再圧伸操作を行った。
【００８１】
ワーム水とＤＴＩＣ１カップ潤滑剤との７：１のエマルジョンに浸漬することにより、第１の再圧伸カップを予め潤滑し、およびサーボ油圧式二軸プレス機において、パンチ３６０、第２の再圧伸スリーブ３６２および第２の再圧伸ダイ３６４を含む一般的な研究室の再圧伸工具パック３５８（図１８Ｃ）を用いて第２の再圧伸操作を行い、第２の再圧伸カップ３３０を製造した。
【００８２】
この工程において、第２の再圧伸カップを、不均一頂を除去するように切断し、および切断された破片を除去するように洗浄した。改良された第２の再圧伸カップを、７：１のエマルジョンのワーム水とＤＴＩＣ１カップ潤滑剤とのにおいて浸漬することにより予め潤滑し、および上述したようなテーパーパンチ３３４を含む一般的な研究室の垂直な本体メーカーの工具パック３６６（図１８Ｄ）、および続いて、第３の再圧伸スリーブ３６８、第３の再圧伸ダイ３７０およびアイロニングリングまたはアイロニングダイ３３８に移動した。本体メーカーでは、カップは、まず、第３の再圧伸ダイ３７０を通過して、第３の再圧伸カップ３３２を製造し、および次いで、アイロニングリング３３８を通過して、テーパー壁のプリフォーム３１８を製造する（両方の操作のために、テーパーパンチ３３４を用いて）標準的な圧伸およびアイロンプロセスを経た。アイロニングリング潤滑剤（１０：１のエマルジョンの水およびＤＴＩＣ１潤滑剤）を、冷却／潤滑リングを含む閉鎖環状潤滑システム（図示せず）により供給した。
【００８３】
第３の再圧伸ダイ３７０を、アイロニングパンチ３３４の最広部分および第２の再圧伸カップ３３０の側壁の厚さを受容する寸法にした；従って、カップの側壁を薄くすることは、第３の再圧伸の工程間に行わなかった。しかしながら、側壁に沿った勾配を有する予め決定した厚さまで（図１９）減少したプリフォーム側壁厚さと組合せてテーパーパンチを選択するように、アイロニングリング３３８の直径は、より小さかった。この加工例において、元のシート厚さに対してアイロニング減少は、閉鎖末端に隣接して１４．５７％であり、開放末端において２９．６％までテーパーした。
【００８４】
垂直な本体メーカーから退いた後、プリフォーム３１８を、頂においていかなる不均一さをも除去し、およびそれらに１９０．５ｍｍ（７．５インチ）の高さをもたらすように切断した。厚さの勾配およびプリフォーム寸法を示す断面図を（図２０）に示す。図示するように、頂に隣接して、側壁厚さは、０．３６ｍｍ（０．０１４インチ）であり、底３２０に隣接した側壁厚さは、０，４３ｍｍ（０．０１７インチ）であり、ベース厚さは、０．５ｍｍ（０．００１９９インチ）、および直径は、３８ｍｍ（１．４９８インチ）である。
【００８５】
切断されたプリフォームを、温水およびせっけんのエマルジョンで洗浄し、および開放末端にフランジをつけ（図２１Ａおよび２１Ｂ）、成形型内において、プリフォームの開放末端内に位置したフランジ工具３７２を用いて封止可能にし、デッド打撃ハンマーにより手動でぶつけ、６．３５ｍｍ（０．２５インチ）の封止フランジ３７４を製造した。次に、フランジをつけたプリフォームを、オーブンに移し、それらを４５０℃で５分間に亘って充分にアニールした。充分なアニールを達成した後に、それらを、３０分間に亘って空冷した。
【００８６】
ダイまたは成形キャビティ４１１と、支持ラム４１４を有するパンチ４１２と、封止ラム４１６とを含む研究室の多軸サーボ油圧機械３７５（図２２）で、この加工例でそのように製造したプリフォームに、圧力ラム成形プロセスを行った。上述したように側壁に厚さの勾配を有するテーパー壁のプリフォーム３１８を、まず、機械内に配置し、および型キャビティを充分に閉鎖した。プリフォームに、キャビティ内に、９０秒の予備加熱を行い、プリフォームに沿って均一な熱分配を確実にした。型のキャビティ温度を、勾配無しに２５０℃の温度まで設定した。予備加熱期間の後に、圧力ラム成形プログラムを行った。この成形サイクルの間に、プリフォームに、１５００ポンドのフランジ封止荷重および３００パスカル／秒の速度において４００パスカルの内圧を加えた。同時に、支持ラムを、３．３８ｍｍ（０．１３３インチ／秒）の速度で１０．１６ｍｍ（０，４インチ）の距離に亘って移動し始めた。このプロセスの間に、プリフォームは、３８ｍｍ（１．４９８インチ）の直径から出発して４５．７２ｍｍ（１．８００インチ）の直径まで２０％の全ての膨張を経た。
【００８７】
成形圧力、支持ラム動作および支持荷重機器出力データは、図２４にプロットされる。  
【００８８】
図２３Ａ、２３Ｂ、２３Ｃおよび２３Ｄは、コンピュータモデル結果であり、および有限要素分析（ＦＥＡ）に基づいて、本発明を具体化する圧力ラム成形法を行う間に、本発明に従って壁厚さの勾配を有するプリフォームの段階的な膨張を図示する。そこに図示されるように、内部流体圧力を加える前に（図１８Ａ）、プリフォーム３１８は、ダイキャビティ壁４１１から均一に間隔を空けたほぼ円筒状の側壁３１９を有し、一方で、ダイの下方末端におけるパンチ４１２は、プリフォームの閉鎖末端３２０に対して置かれる。プリフォームの内部加圧の開始の際に、プリフォームの開放上末端に隣接した側壁の最薄領域は、ダイキャビティ壁に対して外側方向に膨張する（図２３Ｂ）。内部加圧が増加するにつれて、プリフォームの外側方向の膨張は、より大きい壁厚さの領域まで下方に進行する（図２３Ｃ）。パンチ４１２は、プリフォームの下末端３２０に対して上方に移動し、製造された容器のベースを形成し（図２３Ｄ）、およびプリフォーム側壁は、その長さに亘ってダイキャビティ壁と均一に係合する。
【００８９】
すなわち、図２３Ａ、２３Ｂ、２３Ｃおよび２３Ｄに示すように、側壁の厚さ分布と加圧との組み合わせにおいて膨張が局所的に開始することに起因して、テーパー壁のプリフォームの膨張は、プリフォームの上薄部分において開始する（図２３ＡおよびＢ）。圧力が増加するにつれて、この膨張は、プリフォームの頂からベースまで広がり、および最終的に、ラム動作は、容器形状を完了させる（図２３ＣおよびＤ）。
【００９０】
最終容器の壁厚さは、それから作られるプリフォームのそれよりも薄いけれども、壁の厚さの勾配は、本発明を具体化するＰＲＦ法において、特に、直線の壁の容器において保存される傾向がある。含まれるエアロゾル生成物からの内圧にドーム状底が抵抗するのを、より強く、より厚い容器の底部分が支援するのに望ましいが一方で、より薄い頂部分が、封止のためのフランジまたはカールを形成するのを容易にする。
【００９１】
従って、大まかに言って、本発明の方法は、壁厚さの勾配を有するプリフォームを圧力ラム成形することを含み、壁厚さが、例えば、上述したおよび図１〜１３に表す任意のＰＲＦ法を用いて、プリフォームの閉鎖末端から開放末端まで徐々に減少する。
【００９２】
要するに、本発明の特定の実施形態によれば、厚さの勾配は、テーパーパンチによりアイロニングすることにより、プリフォームの壁に形成され、壁は、開放末端に向かって徐々に薄くなる。ＰＲＦダイにおいてプリフォームに内部流体圧力を行う場合に、膨張は、頂で開始してベースに向かって下方に移動する。これは、一定の壁厚さのプリフォームを内側ダイ加熱することによって頂から底の温度勾配をもたらすことを達成する（例えば、製造速度とプリフォーム寸法と工具配置との可変のものの悪影響（対する温度勾配）の問題無しに）ことと本質的に同じ効果である。容器の下部分がダイと接触する前後において、底ラムパンチをベースから上に移動することによって、段階的な膨張は破裂を防ぐ。
【００９３】
本発明は、上記に特に説明された方法および実施形態に制限されないが、以下の特許請求の範囲の技術的範囲内において他の方法で行うことができることを理解すべきである。
【図１】
2013517137.tif 000005
【図２Ａ】
2013517137.tif 000006
【図２Ｂ】
2013517137.tif 000007
【図３】
2013517137.tif 000008
【図４Ａ】
2013517137.tif 000009
【図４Ｂ】
2013517137.tif 000010
【図４Ｃ】
2013517137.tif 000011
【図４Ｄ】
2013517137.tif 000012
【図５Ａ】
2013517137.tif 000013
【図５Ｂ】
2013517137.tif 000014
【図６Ａ】
2013517137.tif 000015
【図６Ｂ】
2013517137.tif 000016
【図６Ｃ】
2013517137.tif 000017
【図６Ｄ】
2013517137.tif 000018
【図７】
2013517137.tif 000019
【図８】
2013517137.tif 000020
【図９】
2013517137.tif 000021
【図１０】
2013517137.tif 000022
【図１１】
2013517137.tif 000023
【図１２Ａ】
2013517137.tif 000024
【図１２Ｂ】
2013517137.tif 000025
【図１２Ｃ】
2013517137.tif 000026
【図１３】
2013517137.tif 000027
【図１４Ａ】
2013517137.tif 000028
【図１４Ｂ】
2013517137.tif 000029
【図１４Ｃ】
2013517137.tif 000030
【図１５】
2013517137.tif 000031
【図１６】
2013517137.tif 000032
【図１７Ａ】
2013517137.tif 000033
【図１７Ｂ】
2013517137.tif 000034
【図１８Ａ】
2013517137.tif 000035
【図１８Ｂ】
2013517137.tif 000036
【図１８Ｃ】
2013517137.tif 000037
【図１８Ｄ】
2013517137.tif 000038
【図１９】
2013517137.tif 000039
【図２０】
2013517137.tif 000040
【図２１Ａ】
2013517137.tif 000041
【図２１Ｂ】
2013517137.tif 000042
【図２２】
2013517137.tif 000043
【図２３Ａ】
2013517137.tif 000044
【図２３Ｂ】
2013517137.tif 000045
【図２３Ｃ】
2013517137.tif 000046
【図２３Ｄ】
2013517137.tif 000047
【図２４】
2013517137.tif 000048
【国際調査報告】
2013517137.tif 000049
2013517137.tif 000050
2013517137.tif 000051